이후 상기 성 형체 를 진공 가스 분위기 에서 1000 ℃ 로 페놀 수지 를 탄화 시키 고 , 여기 에 탄 화체 무게 의 100 중량 % 로 금속 실리콘 을 성 형체 주위 에 장입 시켜 10 - 1 torr 이상 의 진공 분위기 에서 1600 ℃ 까지 열처리 하 여 금속 실리콘 을 성 형체 내부 로 용융 침투 시켜 치밀 한 탄소 섬유 - 탄화규소 복합체 를 제조 한다 .